(57)【要約】【課題】容易で迅速かつ安価な方法で製造することができる着用者に有益な効果をもたらす布帛を提供する。【解決手段】第１の面と第２の面とを有する布帛であって、少なくとも前記第１の面に突起のパターンが設けられ、突起は、膨張した熱膨張材料、すなわち、加熱によって膨張した熱膨張材料を含んでいる。少なくとも前記突起を被覆するために、織布にポリマー層を設けることが好ましい。また、前記布帛の製造方法および前記布帛を含む衣類が開示されている。【選択図】図１
2018172842.tif 000002
【特許請求の範囲】
【請求項１】
第１の面（１ａ）と第２の面（１ｂ）とを有する布帛（１）であって、
前記布帛（１）は、突起のパターンとして、少なくとも前記第１の面（１ａ）に複数の突起（２）を備え、
前記突起（２）は、膨張した熱膨張材料を含むことを特徴とする布帛（１）。
【請求項２】
前記熱膨張材料は、ポリマー熱膨張材料、好ましくは膨張インク、より好ましくは膨張インクを含むアクリルポリマーベースの印刷ペースト、さらにより好ましくは膨張インクを含むシリコーンアクリルポリマーベースの印刷ペーストであることを特徴とする請求項１に記載の布帛（１）。
【請求項３】
少なくとも突起（２）は、ポリマー層（３）で被覆されていることを特徴とする請求項１又は２に記載の布帛（１）。
【請求項４】
少なくとも前記第１の面（１ａ）は、前記ポリマー層（３）でほぼ完全に被覆されていることを特徴とする請求項３に記載の布帛（１）。
【請求項５】
前記ポリマー層（３）は、ポリウレタンを含んでいることを特徴とする請求項３又は４に記載の布帛（１）。
【請求項６】
前記ポリマー層（３）は、ポリマーフィルムであることを特徴とする請求項３〜５のいずれか１項に記載の布帛（１）。
【請求項７】
前記ポリマー層（３）は、０．００１ｍｍ〜０．０５ｍｍ、好ましくは０．００１５ｍｍ〜０．０３ｍｍ、より好ましくは０．００２ｍｍ〜０．０２ｍｍの範囲の厚さを有することを特徴とする請求項３〜６のいずれか１項に記載の布帛（１）。
【請求項８】
前記突起（２）は、平行な千鳥状の行（Ｒ１、Ｒ２）に配置されていることを特徴とする請求項１〜７のいずれか１項に記載の布帛（１）。
【請求項９】
前記突起（２）は、突起（２）の幅とほぼ等しい距離だけ、互いに離間していることを特徴とする請求項１〜８のいずれか１項に記載の布帛（１）。
【請求項１０】
前の行（Ｒ１またはＲ２）の２つの突起（２）と、次の行（Ｒ１またはＲ２）の２つの突起（２）との間のほぼ中間に、行（Ｒ２またはＲ１）の突起（２）を配置するために、前記突起（２）は、千鳥状の行（Ｒ２またはＲ１）に配置されていることを特徴とする請求項１〜９のいずれか１項に記載の布帛（１）。
【請求項１１】
各突起（２）は、ほぼ六角形に配置された６つの隣接する突起（２）によって取り囲まれていることを特徴とする請求項１〜１０のいずれか１項に記載の布帛（１）。
【請求項１２】
前記突起（２）はベース（４）を有し、前記ベース（４）は、ほぼ卵、楕円、円または多角形の形状を有していることを特徴とする請求項１〜１１のいずれか１項に記載の布帛（１）。
【請求項１３】
前記突起（２）は、前記布帛の厚さよりも低い高さを有していることを特徴とする請求項１〜１２のいずれか１項に記載の布帛（１）。
【請求項１４】
前記突起（２）は、０．０１ｍｍ〜１ｍｍ、好ましくは０．０５〜０．５ｍｍ、より好ましくは０．０８ｍｍ〜０．３ｍｍの範囲の高さ、さらにより好ましくは平均値０．２ｍｍの高さを有していることを特徴とする請求項１〜１３のいずれか１項に記載の布帛（１）。
【請求項１５】
前記突起（２）の分布は、２０個／ｃｍ２〜５個／ｃｍ２、好ましくは１６個／ｃｍ２〜８個／ｃｍ２、より好ましくは１０個／ｃｍ２の範囲としてあることを特徴とする請求項１〜１４のいずれか１項に記載の布帛（１）。
【請求項１６】
前記布帛（１）は、織布、好ましくは弾性織布であり、前記弾性織布の縦糸方向における弾性率は、１０％以上、好ましくは１５％以上、より好ましくは５０％以上、さらにより好ましくは７５％以上、なおさらにより好ましくは最大１００％であり（３回の家庭での洗浄後にＡＳＴＭ  Ｄ３１０７−伸縮性に従って測定）、および／または、前記弾性織布（１）の横糸方向の弾性率は、１０％以上、好ましくは１５％以上、より好ましくは５０％以上、さらにより好ましくは７５％以上、なおさらにより好ましくは最大１００％（ＡＳＴＭ  Ｄ３１０７−伸縮性、３回の家庭での洗浄後）であることを特徴とする請求項１〜１５のいずれか１項に記載の布帛（１）。
【請求項１７】
前記布帛（１）の剛性は、ＡＳＴＭ  Ｄ４０３２に従って測定して、２．５〜０．９５Ｎ、好ましくは２〜０．７５Ｎ、より好ましくは１．５〜０．５Ｎの範囲とすることを特徴とする請求項１〜１６のいずれか１項に記載の布帛（１）。
【請求項１８】
布帛（１）の製造方法であって、前記方法は、
ａ．第１の面（１ａ）と第２の面（１ｂ）とを有する布帛（１）を準備する工程と、
ｂ．実質的な二次元要素（５）のパターンとして、前記布帛（１）の少なくとも前記第１の面（１ａ）に熱膨張材料を施す工程と、
ｃ．膨張した熱膨張材料を含む突起（２）のパターンを得るために、工程ｂで得られた布帛を熱処理する工程とを含むことを特徴とする方法。
【請求項１９】
少なくとも前記突起（２）を、ポリマー層（３）で被覆する工程ｄをさらに含むことを特徴とする請求項１８に記載の方法。
【請求項２０】
前記布帛（１）の前記第１の面（１ａ）を、前記ポリマー層（３）でほぼ完全に被覆する工程をさらに含むことを特徴とする請求項１８または１９に記載の方法。
【請求項２１】
前記熱膨張性材料は、印刷によって前記布帛（１）に施されることを特徴とする請求項１８〜２０のいずれか１項に記載の方法。
【請求項２２】
請求項１８に記載の工程ｂの方法によって得ることができる布帛。
【請求項２３】
衣類を着用する場合、前記第１の面（１ａ）は、ユーザの身体に接触する面である請求項１〜１７のいずれか１項に記載の布帛（１）を含む衣類。
【請求項２４】
前記衣類の異なる部分には、異なるパターンの突起（２）が設けられている請求項２３に記載の衣類。
【請求項２５】
衣類を着用する場合、前記第１の面（１ａ）は、ユーザの身体に接触する面である請求項２２に記載の布帛を含む衣類。
【発明の詳細な説明】
【技術分野】
【０００１】
本発明は、布帛に関し、特に、着用者に有益な効果を提供することができる布帛、およびこの布帛を含む衣類に関する。
【背景技術】
【０００２】
セルライトは、肌の皺やくぼみの原因となる繊維結合組織（例えば、大腿部、腰部、および臀部）内の皮下脂肪の堆積物からなっており、多くの女性に影響を与えている。
【０００３】
セルライトに対抗しうるようになっている衣類は、本発明の技術分野において公知である。
【０００４】
例えば、従来の衣類の中のいくつかは、着用者に汗をかかせることによってセルライトに対して有益な効果をもたらすようにデザインされている。
【０００５】
しかし、この種の衣類は、通常、満足のいく結果をもたらしていない。
【０００６】
着用者に「マッサージ効果」をもたらす衣類も知られている。
【０００７】
特許文献１には、穏やかな化粧用クレンジングから家庭の清掃、さらにその先の清掃に至るまでの、清掃のための様々なレベルの研磨特性を有する不織布の製造方法が開示されている。この方法は、濡れた布帛に、それに含まれている膨化剤により、加熱下で膨張するペーストを用いて、所望の形状のスクリーン印刷をする工程を含んでいる。
【０００８】
特許文献２には、体内の特定の表面静脈の全長の少なくとも２０％を目標とする圧縮を行うが、または静脈、特定のリンパ叢、排液叢またはリンパ管の集合の特定の叢の少なくとも２０％を目標とする圧縮を行う少なくとも１つのパネルを含み、肌に着用する衣料品が開示されている。特許文献２には、ヒトまたは他の哺乳動物において、演技、特にスポーツの演技を向上させる方法において、ある期間活動した後に、ヒトまたは他の哺乳動物の回復時間を短縮させるのに有用な衣料品が開示されている。特許文献２には、パネルは、連続的でも不連続的でもよいこと、かつ、適切なプラスチックまたは他の材料を堆積させることによって、例えばインクジェット印刷によって、または予め作られた転写板を利用して作ることができることが開示されている。
【０００９】
特許文献３には、保温性、抵抗低減および速乾性を改良するために、少なくとも１つの表面に弾力のある突出部を有する布帛が開示されている。特許文献３には、弾力のある突出部は、布帛の表面から外側を向き、かつ中に、ある量の空気または他の物質を閉じ込めている膨らみであることが開示されている。弾力のある突出部は、形状的に弾性があり、この弾性のある突出部を加圧しても、瞬時にほぼ元の形状に戻ることができる。
【００１０】
特許文献４には、着用者がセルライトと戦うことを助ける弾性衣類が開示されており、突起部によって接触するように、衣類の内面の所望の領域に、突起部、隆起部、または凹凸部が設けられている。特許文献４においては、突起部の目的は、着用時にニット製衣類の曲率を局所的に変化させることにより、前述の所望の領域において、衣類が着用時に及ぼす圧縮を増大させることである。
【００１１】
特許文献５には、少なくとも１つの領域を有し、その内面にピコットの網状組織を備える少なくとも１つのスリーブを備える衣類が開示されている。ピコットは、三角形のベースを有し、隣接するピコットの間に肺胞を形成するように網状組織内に分布されており、かつスリーブは、ピコットが少なくとも１つの肺胞内に肌突起を形成するのに十分な圧力を肌に加えることができるようにデザインされており、これにより、網状組織と身体部分との間で行われる相対運動中に肌突起をマイクロマッサージして、肌に「ピンチ」効果を与えるようになっている。
【先行技術文献】
【特許文献】
【００１２】
【特許文献１】欧州特許出願公開第２４４４５４７号明細書
【特許文献２】米国特許出願公開第２０１５／３６６７３５号明細書
【特許文献３】米国特許出願公開第２０１５／３６６２８１号明細書
【特許文献４】米国特許出願公開第２００７／００３３６９６号明細書
【特許文献５】米国特許出願公開第２０１６／０１００６３６号明細書
【００１３】
しかし、セルライトに対して有益な効果をもたらすようにデザインされた従来の衣類は、通常、特に運動のために使用することを意図しており、日々の使用に適するように衣類に要求される審美的な外観を備えていない。
【００１４】
また、突起は、例えば布帛の伸縮によって、ならびに着用者の身体との摩擦によって、たとえ短期間の使用であっても、損傷を受けるおそれがある。その結果、突起は、セルライトに対処する上で、この構造および効力を失ってしまう。
【００１５】
さらに、突起と着用者の肌との摩擦は、衣類の着用中に不快感を引き起こすおそれがあり（特に、突起が損傷しているか、または構造が損われている場合）、かつ着用者の肌に、炎症を引き起こすおそれもある。
【００１６】
その上、セルライトに対して有益な効果を発揮するようにデザインされた従来の衣類の製造方法は、一般に管理が難しく、高価につく。特に、特定の高さ、および／または特定の寸法などの特定の特徴を有する突起を布帛または衣類に付与するためには、複雑な方法を実施しなければならない。
【発明の概要】
【発明が解決しようとする課題】
【００１７】
したがって、本発明の課題は、容易で迅速かつ安価な方法で製造することができ、かつ着用者に有益な効果をもたらす布帛を提供することである。
【００１８】
本発明の別の課題は、着用者に有益な効果をもたらし、長時間着用しても快適であり、かつ日常生活のための衣類に使用することができる布帛を提供することである。
【００１９】
本発明のさらに別の課題は、ほとんど損傷を受けることなく、長時間の使用に耐えうる布帛を提供することである。
【００２０】
本発明の更なる課題は、上述したような、布帛の製造方法、およびこの布帛を含む衣類を提供することである。
【課題を解決するための手段】
【００２１】
上記課題およびその他の課題は、請求項１に記載の布帛によって達成される。またこの布帛は、請求項１８に記載の方法によって製造され、かつ請求項２３に記載の衣類に含まれるものである。
【００２２】
したがって、本発明の対象物は、第１の面と第２の面とを有する布帛であって、この布帛は、突起のパターンとして、少なくとも前記第１の面に複数の突起を備え、前記突起は、膨張した熱膨張材料を含んでいる。
【００２３】
言い換えると、本発明は、複数の突起を有する第１の面と第２の面とからなる布帛、好ましくは織布に関し、前記突起は、突起のパターンとして、少なくとも第１の面に設けられ、かつ加熱によって膨張した熱膨張材料を含んでいる。
【００２４】
言い換えると、本発明の布帛の突起は、布帛に三次元構造、すなわち「隆起」または「突起」を付与するために、加熱、すなわち熱処理によって膨張させた材料含んでいる。
【００２５】
本発明の一態様によれば、布帛の第１の面は、本発明の布帛を含む衣類を着用する場合に、布帛が着用者の身体に接触する面である。本発明の布帛における突起は、着用者の身体にマッサージ効果を与え、特にセルライトに対して、大きな効果を着用者に及ぼす。
【００２６】
実施形態においては、突起は、布帛の第１の面のほぼ全面に設けられ、好ましくは布帛の第１の面の全面に設けられている。
【００２７】
本発明の有利な態様によれば、突起は、「膨張した」熱膨張材料を含んでいるので、前記突起を布帛に直接形成することができる。
【００２８】
例えば、熱膨張材料（またはこれを含む混合物）を布帛に、例えば印刷によって、塗布することができる。次に、印刷された布帛を加熱して、布帛に塗布された熱膨張材料の膨張（すなわち膨化）を誘導することができる。
【００２９】
このようにして、熱膨張材料（またはこれを含む混合物）を、複数の要素（すなわち、複数の実質的な二次元要素）として、布帛に塗布する場合、前記要素が施された布帛を熱処理することによって、複数の突起（すなわち、実質的な三次元構造）が布帛上に直接形成される。
【００３０】
本明細書で使用する、用語「実質的な二次元」は、他の２つの寸法に対して無視できる厚さを有する要素を指している。この用語は、要素が「二次元」である特定の場合を包含している。
【００３１】
本明細書で使用する、用語「熱膨張材料」は、熱にさらされたときに、容積を増大させる材料を指している。従って熱膨張材料は、三次元構造（例えば突起）を形成するために、布帛に塗布、例えば印刷するのに適している。
【００３２】
本明細書で使用する、用語「膨張した熱膨張材料」は、加熱（すなわち熱処理）された熱膨張材料を指しており、三次元構造（例えば突起）を付与するため、その容積が増大する。
【００３３】
本発明の一態様によれば、熱膨張材料が一度「膨張」した後は、二度目の熱処理によってこれ以上膨張させることはできない。
【００３４】
例えば、適切な熱膨張材料は、例えばポリマー熱膨張材料である。
【００３５】
例えば印刷によって、布帛および衣類へ塗布するのに適する熱膨張性材料は、当技術分野で公知である。
【００３６】
熱膨張性材料は、膨張インクであることが好ましい。膨張インクは当技術分野において公知である（例えば膨張インクパフ）。適切な膨張インクは、例えばアクリルポリマーベースの印刷ペースト、好ましくはシリコーンアクリルポリマーベースの印刷ペーストである。
【００３７】
本発明の別の利点は、熱膨張材料（例えば、膨張インク）を使用し、加熱（すなわち、熱処理）のパラメータを調整することによって、異なる寸法（例えば、異なる高さ）の突起を布帛上に直接形成することができることである。
【００３８】
言い換えると、例えば同じ量の同じ熱膨張材料を使用して、異なる構造的特徴、例えば、異なる高さの突起を有する異なるパターンの突起を形成することができる。
【００３９】
したがって、製造方法の条件およびパラメータ、例えば、施される熱膨張材料の量、加熱温度、熱処理時間などを単に調整することによって、多種多様な異なる布帛を製造することができ、時間、エネルギー、およびコストを低減させることができる。
【００４０】
本発明の布帛のさらなる利点は、少なくとも一部が本発明の布帛で作られている衣類を着用しているユーザの肌の温度上昇を誘発するということである。これにより、セルライトに対処する上でさらなる有益な効果がもたらされる。実際に、特定の科学的説明に拘束されることなく、マッサージ効果に加えて、ユーザの肌に対する本発明の布帛による機械的摩擦が、ユーザの肌の温度上昇をもたらすことが観察されている。例えば、本発明の布帛とユーザの肌との間の機械的摩擦は、日々の活動、および／または運動によって生じるものである。
【００４１】
本発明の好ましい実施形態においては、少なくとも突起の部分は、ポリマー層で被覆されている。
【００４２】
布帛の少なくとも突起にポリマー層を設けること、すなわち、突起と着用者の肌との間にポリマー層を設けると、布帛は着用者に有益な効果をもたらし、かつ長時間着用しても快適である布帛が得られるという利点があることが観察されている。
【００４３】
特定の説明に拘束されることなく、布帛の少なくとも突起の部分を、ポリマー層で被覆することによって、ユーザの肌は、滑らかで柔らかい表面（特に滑らかで柔らかい表面を有する突起）に接触し、それと同時に、効果的に着用者の身体にマッサージを施し、かつこの衣類が使用される場合、たとえ長時間でも快適感が提供されることが観察されている。また、ポリマー層が布帛の少なくとも突起の部分に設けられている場合、布帛を含む衣類を着用しているユーザの肌の温度は、さらに上昇する。これは特にユーザの肌に布帛による機械的摩擦が生じている場合である。
【００４４】
加えて、ポリマー層は、突起を損傷のおそれから保護し、布帛の寿命、ひいては布帛を含む衣類の寿命を、さらに延ばしている。
【００４５】
実施形態においては、ポリマー層はポリマーフィルムである。言い換えると、ポリマー層の厚さは、突起の高さと比較して、無視できるものである。この場合、ポリマー層は、突起のパターンの輪郭にほとんど影響しないものである。言い換えると、突起は、ポリマー層が設けられていても、いなくても、ほぼ同じ寸法と高さを有している。
【００４６】
実施形態においては、突起は、前記ポリマー層でほぼ完全に被覆されているか、または完全に被覆されている。この場合、突起全体は、損傷のおそれから保護されている。実施形態においては、本発明の布帛の少なくとも第１の面は、前記ポリマー層でほぼ完全に被覆されているか、または完全に被覆されている。本発明の布帛が、第１の面、すなわちポリマー層でほぼ完全に被覆されているか、または完全に被覆されている突起が設けられている面を有する場合、製造方法は、特に迅速かつ容易であるという利点を有している。
【００４７】
実施形態においては、突起は、ポリマー層で完全に被覆されている。
【００４８】
ポリマー層は、ポリウレタンを含んでいることが好ましく、かつ通気性ポリマー層であると、より好ましい。
【００４９】
ポリマー層がポリウレタンを含む場合、このポリマー層は、特に滑らかで柔らかいので有利である。
【００５０】
上述したように、複数の突起が、パターンを形成するようにして、本発明の布帛の少なくとも第１の面に設けられている。
【００５１】
好ましい実施形態においては、突起は、平行な千鳥状の行をなすように配置されている。
【００５２】
可能な実施形態においては、熱処理後において、行の突起は、突起の幅の１／５から突起の幅の５倍、好ましくは、突起の幅の１／３から突起の幅の３倍、より好ましくは、突起の幅の１／２から突起の幅の２倍の距離、互いに離間している。
【００５３】
実施形態においては、熱処理前には、「突起」（熱処理前には未だ「突起」ではなく、熱膨張材料を含む実質的な二次元要素）は、「突起」（すなわち、実質的な二次元要素）の幅の１倍から２倍の距離だけ、互いに離間している。
【００５４】
熱処理前の実施形態においては、実質的な二次元要素（これは、加熱により突起を形成するため、に容積が増大している）は、２つの実質的な二次元要素の間の空間（すなわち距離）の１／２（半分）の幅を有している。好ましい実施形態においては、この測定値は、熱処理前の値である。熱処理後、すなわち突起形成後には、この値（すなわち、２つの突起間の距離および突起の幅）は、互いに等しいことが好ましい。
【００５５】
実施形態においては、行における突起同士は、突起の幅とほぼ等しい距離だけ、互いに離間している。
【００５６】
本明細書における、用語「幅」は、突起が位置している行の方向における突起の寸法のことである。
【００５７】
本明細書における、用語「長さ」は、突起が位置している行の方向に対して直交する方向で測定された突起の寸法である。
【００５８】
他に示さない限り、用語「距離」は、２つの「突起」の間の距離を指している。言い換えると、他に示さない限り、用語「距離」は、熱膨張材料の「膨張」（すなわち、「膨化」）後の布帛を指している。
【００５９】
したがって、熱膨張材料が、熱処理前、すなわち膨張前に塗布される場合、前記熱膨張材料は、要素のパターン、すなわち実質的な二次元要素として布帛に塗布される。この実質的な二次元要素は、加熱後に、選択された距離だけ離間している突起（膨張した熱膨張材料を含んでいる）のパターンを付与する熱膨張材料を含んでいる。
【００６０】
熱処理後（すなわち「膨張」後）の２つの突起間の距離は、一般に、熱膨張材料の膨張前、すなわち熱処理前の実質的な二次元要素間の距離よりも短い。
【００６１】
言い換えると、熱膨張材料（またはこれを含む混合物）は、パターンの要素が一定の距離だけ互いに離間している実質的な二次元要素のパターンに沿って、布帛上に印刷することができる。次に、印刷された布地を加熱して、熱膨張材料の膨張（すなわち膨化）を誘導し、これにより、加熱前に印刷された熱膨張材料要素間の距離よりも小さい距離だけ互いに離間している突起のパターンが付与されることになる。
【００６２】
上述したように、突起は、平行な千鳥状の行をなすように配置されていることが好ましく、また突起は、すべての行において、同じ距離だけ離間していることが好ましい。
【００６３】
実施形態においては、突起は、平行な千鳥状の行に配置されているので、行は、突起の幅とほぼ等しい距離、または等しい距離だけ、前の行に対してずれている。
【００６４】
実施形態においては、２つの非千鳥状の行（すなわち、２つの隣接しない行、すなわち、千鳥状の行によって分離されている２つの行）の間の距離は、同じ行の２つの隣接する突起間の距離よりも大きい。
【００６５】
実施形態においては、２つの非千鳥状の行（すなわち、２つの隣接しない行、すなわち、千鳥状の行によって分離されている２つの行）は、突起の長さとほぼ等しい距離、または等しい距離だけ分離されている。
【００６６】
例えば、２つの隣接していない行（すなわち、千鳥状に配置されていない２つの行）の間の距離は、０．１ｍｍ〜５ｍｍ、好ましくは０．２ｍｍ〜３ｍｍ、より好ましくは０．２５ｍｍ〜２ｍｍの範囲である。
【００６７】
実施形態においては、前の行の２つの突起と、次の行の２つの突起とのほぼ中間に、行の突起を配置させるために、突起の行は、千鳥状に配置されている。
【００６８】
前の行の２つの突起と、次の行の２つの突起との間のほぼ中間に、行の突起を配置させるために、突起の行が千鳥状に配置されている場合、布帛は、着用者の肌に、「分離した」圧力点を付与するという利点を有することが観察されている。
【００６９】
言い換えると、前の行の２つの突起と、次の行の２つの突起との間のほぼ中間に、行の突起を配置するために、突起の行が千鳥状に配置されている場合、この隣接する突起間の距離によって、各突起の肌との接触が、他の突起の肌との接触に実質的に影響しないようになり、これにより、布帛は、着用者の肌に対して、効果的なマッサージ効果をもたらす。
【００７０】
実施形態においては、突起は、ほぼ六角形の配置に従って、または六角形の配置に従って、好ましくはほぼ正六角形の配置に従って、または正六角形の配置に従って配置された６つの隣接する突起によって取り囲まれるように配置されている。
【００７１】
本明細書で使用する、用語「ほぼ六角形」および「ほぼ正六角形」は、各突起が、６つの隣接する突起によって取り囲まれている場合に、突起のパターンとして可能な２つの配置を指している。特に、用語「ほぼ六角形」は、決定された突起を取り囲む６つの突起が６つの辺を有する多角形の６つの頂点を表すように配置されている形状を指している。用語「ほぼ正六角形」は、多角形の６つの辺がほぼ同じ長さを有する形状を指している。用語「ほぼ六角形」および「ほぼ正六角形」は、特定の形状である「六角形」と「正六角形」とを包含している。
【００７２】
実施形態においては、突起は、２つの突起が上下に重なり合って形成された繰返し単位として配置されており、下の突起は、上の突起に対してずれるようになっている。上述したように、この繰返し単位は、突起のパターンを付与するために、布帛の上に数回繰返えされる。
【００７３】
本発明の一態様によれば、突起は、布帛と接触するベースを有している。
【００７４】
本発明の実施形態においては、突起のベースの形状は、膨張前、すなわち熱処理前に布帛に施す熱膨張材料を含む実質的な二次元要素の形状とほぼ対応している。
【００７５】
言い換えると、例えば、熱膨張材料（またはこれを含む混合物）を、選択された形状を有する実質的な二次元要素のパターンに従って、布帛に印刷することができる。次に、印刷された布帛を加熱して（膨張した熱膨張材料を得るため）、熱膨張材料の膨張（すなわち膨化）を誘導し、加熱前の印刷パターンの要素の形状にほぼ対応する形状のベースを有する布帛に接触する突起のパターンを付与する。例えば、印刷されたパターンの実質的な二次元要素が、ほぼ卵または卵（例えば、ほぼ楕円または楕円）の形状を有する場合、対応する突起は、ほぼ卵または卵（例えば、ほぼ楕円または楕円）の形状を有するベースを有することとなる。
【００７６】
本明細書で使用する場合、用語「ほぼ卵」は、卵に似た閉曲線形状を指している。用語「ほぼ卵」は、特定の卵形を包含している。用語「楕円形」は、特定の例、または「卵形」を指しており、ここで卵は楕円のことである。用語「ほぼ楕円形」は、特定の楕円形を包含している。
【００７７】
本明細書で使用する場合、用語「ほぼ円形」は、円に似た閉じた曲線形状を指している。この用語は、特定の形状の円を包含している。
【００７８】
実施形態においては、突起のベース（すなわち、熱処理後）は、突起が由来する実質的な二次元要素（すなわち、熱処理の前）に対して、寸法が増大している。
【００７９】
本発明の実施形態においては、突起は、ほぼ卵形（例えば、楕円形）、円形または多角形であってもよいベースの形状を有している。
【００８０】
例えば、ベースの形状が、ほぼ楕円である場合、その長軸の寸法は、０．１ｍｍ〜５ｍｍ、好ましくは０．２ｍｍ〜３ｍｍ、より好ましくは０．２５ｍｍ〜２ｍｍの範囲とすることができる。
【００８１】
さらに、ベースの形状がほぼ楕円の場合、短軸の寸法は、０．１ｍｍ〜５ｍｍ、好ましくは０．２ｍｍ〜３ｍｍ、より好ましくは０．２５ｍｍ〜２ｍｍの範囲とすることができる。
【００８２】
短軸／長軸の比は、０．１〜０．５の範囲であることが好ましい。もちろん、楕円（または、ほぼ楕円形）の場合、長軸は常に短軸より長い。
【００８３】
例えば、ベースの形状がほぼ円の場合、直径は、０．１ｍｍ〜５ｍｍ、好ましくは０．２ｍｍ〜３ｍｍ、より好ましくは０．２５ｍｍ〜２ｍｍの範囲とすることができる。
【００８４】
突起のベースの形状がほぼ楕円の場合、突起の用語「幅」は、楕円の短軸とほぼ対応する寸法を示している。
【００８５】
逆に、突起のベースの形状がほぼ楕円の場合、突起の「長さ」は、楕円の長軸とほぼ対応する寸法を示している。
【００８６】
実施形態においては、突起のベースの形状がほぼ円の場合、突起の「幅」および「長さ」は、いずれもほぼ円の直径に対応している。
【００８７】
実施形態においては、突起の高さは、布帛の厚さ、すなわち布帛の第１の面が第２の面から離れている距離よりも小さい（すなわち、低い）。
【００８８】
突起の高さは、例えば布帛の厚さの１／１０〜１／２の範囲、好ましくは、布帛の厚さの２／１０〜２／５の範囲、より好ましくは、布帛の厚さの１／４〜３／１０の範囲とされる。
【００８９】
実施形態においては、突起の高さは、０．０１ｍｍ〜１ｍｍ、好ましくは０．０５〜０．５ｍｍ、より好ましくは０．０８ｍｍ〜０．３ｍｍの範囲である。
【００９０】
突起の高さは、平均０．２ｍｍであることが好ましい。
【００９１】
突起が上述の高さを有する場合、本発明の布帛は、着用者に不快感を与えることなく、着用者の身体に、マッサージ効果（すなわち、セルライトコントラスト作用）を付与することができる。
【００９２】
実施形態においては、すべての突起は、ほぼ同じ高さ、または同じ高さである。
【００９３】
本明細書で使用する、用語「ほぼ同じ高さ」は、異なる突起において、高さの違いを無視することができる突起を指している。用語「ほぼ同じ高さ」は、すべての突起が同じ高さである場合を包含している。
【００９４】
突起およびポリマー層の寸法は、張力が掛けられていない布帛、すなわち伸ばされていない布帛を測定したものである。
【００９５】
本発明の布帛の剛性は、ＡＳＴＭ  Ｄ４０３２に従って測定して、２．５〜０．９５Ｎ、好ましくは２〜０．７５Ｎ、より好ましくは１．５〜０．５Ｎの範囲であることが好ましい。
【００９６】
本発明の布帛がＡＳＴＭ  Ｄ４０３２に従って測定して、２．５〜０．９５Ｎの範囲の剛性を有する場合、この布帛は、ユーザの肌にとって特に快適であり、ユーザは、本発明の布帛を含む衣類を、容易に着用して運動することができるという利点を有する。
【００９７】
実施形態においては、布帛の第１の面の突起の分布は、２０個／ｃｍ２〜５個／ｃｍ２、好ましくは１６個／ｃｍ２〜８個／ｃｍ２、より好ましくは１０個／ｃｍ２の範囲である。
【００９８】
実施形態においては、布帛の第１の面の突起の分布は、均一であってもよく、また不均一であってもよい。言い換えると、突起は、布帛全体にわたって（例えば、布帛の第１の面全体にわたって）同じ分布であってもよく、布帛の異なる領域において異なる分布であってもよい。例えば、布帛のある領域では、突起は、２０個／ｃｍ２の分布であってもよく、他の領域では、１０個／ｃｍ２の分布であってもよい。
【００９９】
上述したように、好ましい実施形態では、ポリマー層は、布帛の少なくとも突起に設けられている。
【０１００】
ポリマー層は、ポリウレタンを含んでいることが好ましく、かつ通気性ポリマー層であると、より好ましい。
【０１０１】
ポリマー層がポリウレタンを含んでいる場合、ポリマー層は、特に滑らかで柔らかいという利点を有している。
【０１０２】
実施形態においては、ポリマー層は、０．００１ｍｍ〜０．０５ｍｍ、好ましくは０．００１５ｍｍ〜０．０３ｍｍ、より好ましくは０．００２ｍｍ〜０．０２ｍｍの範囲の厚さを有している。
【０１０３】
上述したように、好ましい実施形態においては、ポリマー層の厚さは、突起の高さと比較して無視できるものであり、例えば、ポリマー層は、ポリマーフィルムであってもよい。
【０１０４】
好ましい実施形態においては、本発明の布帛は、織布、より好ましくは弾性織布である。
【０１０５】
前記織布の縦糸方向における弾性率は、１０％以上、好ましくは１５％以上、より好ましくは５０％以上、さらにより好ましくは７５％以上、なおさらにより好ましくは、最大１００％であり（３回の家庭での洗浄後にＡＳＴＭ  Ｄ３１０７−伸縮性に従って測定）、かつ、前記織布の横糸方向における弾性率は、１０％以上、好ましくは１５％以上、より好ましくは５０％以上、さらにより好ましくは７５％以上、なおさらにより好ましくは、最大１００％（ＡＳＴＭ  Ｄ３１０７−伸縮性、３回の家庭での洗浄後）である。
【０１０６】
実施形態においては、縦糸方向および／または横糸方向における織布の弾性率は、１０％〜１００％、好ましくは１５％〜１００％、より好ましくは１５％〜７５％、さらにより好ましくは１５％〜５０％の範囲となっている（３回の家庭での洗浄後に、ＡＳＴＭ  Ｄ３１０７−伸縮性に従って測定）。
【０１０７】
縦糸方向および／または横糸方向における最大１００％の弾性率（３回の家庭での洗浄後に、ＡＳＴＭ  Ｄ３１０７−伸縮性に従って測定）は、突起および／またはポリマー層を損傷することなく、本発明の織布を繰り返し伸縮することができるという利点を有している。
【０１０８】
また、縦糸方向および／または横糸方向における最大１００％の弾性率（３回の家庭での洗浄後にＡＳＴＭ  Ｄ３１０７−伸縮性に従って測定）は、肌に着用するようになっている衣類の製造を可能にし、これにより、ユーザの肌に圧縮を加えることができるという利点を有している。
【０１０９】
ＡＳＴＭ  Ｄ３１０７では、１．３６ｋｇ（３．０ポンド）または１．８１ｋｇ（４．０ポンド）の錘でサンプルを伸縮することができる。１．３６ｋｇ（３．０ポンド）または１．８１ｋｇ（４．０ポンド）のいずれかの錘を使用すると、試験結果に大きな差はないことが証明されている。本開示では、ＡＳＴＭ  Ｄ３１０７による伸縮を１．３６ｋｇ（３．０ポンド）の錘で測定した。
【０１１０】
実施形態においては、布帛は、一方向伸縮布帛であってもよく、また二方向伸縮布帛であってもよい。
【０１１１】
言い換えると、布帛は、縦糸方向または横糸方向に、また縦糸および横糸の両方向に伸縮することができるものであってもよい。
【０１１２】
実施形態においては、布帛は、多軸伸縮性布帛、すなわち、あらゆる方向に伸縮することができるものであってもよい。
【０１１３】
本発明の布帛は、デニム生地、より好ましくは弾性デニム生地であることが好ましい。
【０１１４】
本発明の布帛がデニム生地の場合、この布帛は、日常的に使用する衣類の製造に、すなわち、セルライトに対して有益な効果を発揮し、かつ日々の生活用に着用することができる衣類の製造に、特に適している。
【０１１５】
本発明の別の課題は、以下の工程を含む布帛の製造方法を提供することである。
ａ．第１の面と第２の面とを有する布帛を準備する工程。
ｂ．実質的な二次元要素のパターンとして、前記布帛の少なくとも前記第１の面に熱膨張材料を施す工程。
ｃ．膨張した熱膨張材料を含む突起のパターンを得るために、工程ｂで得られた布帛を熱処理する工程。
【０１１６】
本発明の一態様によれば、熱膨張材料が一度「膨張」した後は、二度目の熱処理によって、これ以上膨張させることはできない。
【０１１７】
本発明の方法は、少なくとも突起をポリマー層で被覆する工程ｄを、さらに含んでいることが好ましい。
【０１１８】
本発明の方法は、布帛の第１の面をポリマー層でほぼ完全に被覆するか、好ましくは完全に被覆する工程を、さらに含んでいることが好ましい。
【０１１９】
上述したように、本発明の一態様によれば、本発明の布帛を含む衣料品、すなわち衣類を着用する場合、布帛の第１の面は、着用者の身体に接触する面である。
【０１２０】
本発明の一態様によれば、熱膨張材料（またはこれを含む混合物）は、選択された距離だけ互いに離間している実質的な二次元要素のパターンとして、布帛に施されている。
【０１２１】
本発明の一態様によれば、熱膨張材料を、実質的な二次元要素のパターンとして、例えば、印刷によって布帛に塗布する。次に、この布帛を熱処理して、突起、すなわち突起のパターンを得る。
【０１２２】
例えば、熱膨張材料は、液体の形態で、またはペーストの形態で布帛に施してもよい。熱処理は、熱膨張材料の容積を増大させるために行われ、これにより、布帛に突起が形成される。
【０１２３】
加熱温度および加熱時間は、所望の特性（例えば、高さ、寸法）を有する突起を得るために、熱膨張材料の化学的組成に応じて調整することができる。
【０１２４】
例えば、熱膨張材料が膨張インクの場合、膨張インクを「膨張」させるために、すなわち突起を得るために、１００℃〜２１０℃、好ましくは１３０℃〜２００℃、より好ましくは１５０℃〜１９０℃の温度範囲で、織布を熱処理してもよい。
【０１２５】
熱膨張材料を、印刷によって布帛に施すことが好ましい。これは、複数の実質的な二次元印刷要素、すなわち、その後に熱処理されて、突起のパターンを付与する印刷要素のパターンを施すことである。
【０１２６】
本発明の別の課題は、本発明の方法の工程ｂに従って得ることができる布帛である。すなわち、熱処理前に、布帛の少なくとも第１の面に、熱膨張材料が付与された布帛である。
【０１２７】
本発明の方法の工程ｂに従って得られた布帛を、必要に応じて、貯蔵し、熱処理をすることができるという利点を有している。
【０１２８】
本発明の方法の工程ｂに従って得られた布帛を、衣類に利用することができる。この場合、ユーザは、必要に応じて、膨張した熱膨張材料からなる突起のパターンを含む衣類を得るために、衣類を熱処理することができるという利点を有している。
【０１２９】
本発明の更なる課題は、本発明による布帛を含む衣類である。すなわち、第１の面と第２の面とを有する布帛であって、この布帛は、布帛の少なくとも第１の面に、突起のパターンとして設けられた複数の突起を備えており、この突起は、膨張した熱膨張材料、すなわち加熱によって膨張した熱膨張材料を含んでいる。
【０１３０】
本発明の一態様によれば、少なくとも上記の突起のパターンが設けられた布帛の第１の面は、衣類を着用した場合、ユーザの身体と接触する面である。
【０１３１】
好ましくは織布である本発明の布帛を含む衣類は、着用者の身体にマッサージ効果をもたらし、これにより、セルライトと戦い、対処し、長時間着用した後でも、快適であるという利点が得られる。
【０１３２】
また、本発明の布帛を含む衣類は、衣類を着用しているユーザの肌の温度を上昇させるという利点を有している。すなわち、マッサージ効果に加えて、ユーザの肌に対する本発明の布帛による機械的摩擦は、ユーザの肌の温度を上昇させる。
【０１３３】
このことは、布帛に、少なくとも突起を被覆するポリマー層が設けられている場合に、特に当てはまる。実際、この場合、特にユーザの肌に、衣類による機械的摩擦が生じていると、ユーザの肌の温度が、さらに上昇することが観察されている。
【０１３４】
実施形態においては、本発明の衣類は、異なる突起のパターン、すなわち、異なる形状および／または高さ、および／または分布を有する突起のパターンである異なる部分を含むことができる。
【０１３５】
衣類は、本発明の織布の異なる実施形態の「パッチワーク」として構成することができ、そのため、衣類の異なる部分に異なるマッサージ効果を付与することができるという利点を有している。
【０１３６】
実施形態においては、本発明の衣類は、ズボン、レギンス、ショーツ、またはシャツ、Ｔシャツあるいは長袖シャツ等である。
【０１３７】
例えば、本発明の衣類は、ユーザの肌に圧縮を加えられるようにして、肌に着用するようになっていてもよい。
【０１３８】
本発明の例示的および非限定的な実施形態、ならびに特徴を示している添付の図面を参照して、本発明を、さらに詳しく説明する。
【図面の簡単な説明】
【０１３９】
【図１】本発明の布帛の一実施形態を示す模式断面図である。
【図２】ポリマー層が設けられている本発明の布帛の一実施形態を示す模式断面図である。
【図３】ポリマー層が設けられている本発明の布帛の別の実施形態を示す模式断面図である。
【図４Ａ】本発明の布帛に使用するのに適する突起のパターンの例示的な一実施形態を示す図である。
【図４Ｂ】本発明の布帛に使用するのに適する突起のパターンの例示的な別の実施形態を示す図である。
【図５】本発明の布帛の突起の一実施形態を示す模式図である。
【図６】本発明の布帛の突起の別の実施形態を示す模式図である。
【図７Ａ】熱処理前の熱膨張材料を含む実質的な二次元要素のパターンを示す模式図である。
【図７Ｂ】熱処理後の熱膨張材料に由来する突起のパターンを示す模式図である。
【発明を実施するための形態】
【０１４０】
本発明は、第１の面と第２の面とを有し、かつ、突起のパターンとして、少なくとも第１の面に設けられている複数の突起を備える布帛に関する。この突起は、膨張した熱膨張材料、すなわち加熱によって膨張した熱膨張材料を含んでいる。
【０１４１】
言い換えると、この突起は、熱膨張材料を熱処理することによって設けられる。これにより、熱膨張材料は、加熱されると、三次元構造、すなわち突起を形成するために膨らむ（すなわち「膨張する」、すなわち、容積を増大させる）。
【０１４２】
図１は、本発明の布帛１の一実施形態を示す模式断面図である。
【０１４３】
図１は、第１の面１ａと第２の面１ｂとを有する布帛１を示す図である。
【０１４４】
第１の面１ａには、複数の突起２が設けられている。
【０１４５】
各突起２は、卵形（例えば、楕円形）、円形または多角形などの形状とすることができるベース４を有している。
【０１４６】
上述したように、突起２のパターンは、例えば、印刷によって布帛１に予め施された熱膨張材料を熱処理することにより、布帛１に設けられている。
【０１４７】
言い換えると、ほぼ二次元的な印刷要素のパターンを設けるために、膨張インク等の熱膨張材料を、布帛１に印刷することができる。次に、印刷された布帛は加熱され、これにより、熱膨張材料の膨張が誘発されて、その容積が増大し、これにより、三次元構造のパターン、すなわち突起２のパターンが得られる。したがって、上述したように、突起２は、膨張した熱膨張材料を含んでいる。
【０１４８】
突起２のベース４の形状は、突起２が由来する印刷要素の形状とほぼ対応している。言い換えると、例えば、実質的な二次元要素が、卵形で布帛に印刷されている場合、このような要素に由来する突起２は、ほぼ卵形のベース４を有している。実施形態においては、突起２のベース４の寸法、すなわちベース４の面積は、突起２が由来する印刷要素の面積よりも大とすることができる。実施形態においては、突起２のベース４の寸法は、突起２が由来する印刷要素の面積よりも大であり、かつ、ほぼ同じ形状、例えば卵形とすることができる。例えば、卵形の実質的な二次元要素を熱処理して、ベース４を有する突起２を設けることができる。ベース４は、突起２が由来する卵形の実質的な二次元要素の面積よりも広い面積を有し、ほぼ卵形である。
【０１４９】
本発明の一態様によれば、衣類が着用されている場合、突起２は、ユーザすなわち布帛１を含む衣類、例えばズボンを着用している人の身体に接触する布帛１の面である布帛１の少なくとも第１の面１ａに設けられている。
【０１５０】
突起２は、着用者の身体にマッサージ効果を施し、これによりセルライトに対処する上で有益な効果がもたらされる。
【０１５１】
マッサージ効果に加えて、ユーザの肌に対する突起２による機械的摩擦は、ユーザの肌の温度を上昇させ、これにより、セルライトに対処する上で、さらに有益な効果がもたらされる。例えば、布帛１の突起２と、ユーザの肌との間の機械的摩擦は、日々の活動、および／または運動に伴って生じるものである。
【０１５２】
布帛１は、織布であることが好ましく、弾性織布であることがより好ましい。
【０１５３】
例えば、布帛１は、デニム生地、好ましくは弾性デニム生地であってもよい。
【０１５４】
図２は、ポリマー層が設けられている場合の本発明の布帛の一実施形態の断面模式図である。
【０１５５】
図２は、複数の突起２が設けられている第１の面１ａと第２の面１ｂとを有する布帛１を示している。
【０１５６】
各突起２は、布帛１の第１の面１ａに接触するベース４を有している。
【０１５７】
図２の実施形態では、第１の面１ａおよび突起２を完全に覆う（すなわち完全に被覆する）ために、ポリマー層３が布帛１に設けられている。
【０１５８】
上述したように、布帛１は、弾性織布であることが好ましく、織布１の弾性率は、縦糸方向と横糸方向との両方において、好ましくは１０％以上、より好ましくは１５％以上、さらに好ましくは５０％以上、さらにより好ましくは７５％以上、そして最も好ましくは最大１００％である（３回の家庭での洗浄後にＡＳＴＭ  Ｄ３１０７−伸縮性に従って測定）。
【０１５９】
実施形態においては、布帛１が弾性織布の場合、縦糸方向および／または横糸方向における織布の弾性率は、１０％〜１００％、好ましくは１５％〜１００％、より好ましくは１５％〜７５％、さらに好ましくは１５％〜５０％の範囲となっている（３回の家庭での洗浄後にＡＳＴＭ  Ｄ３１０７−伸縮性に従って測定）。
【０１６０】
この場合、突起２およびポリマー層３は、長時間の使用、すなわち繰り返しの伸縮（すなわち伸長）によって悪影響を受けないという利点を有する。
【０１６１】
実施形態においては、布帛１は、一方向伸縮布帛または二方向伸縮布帛であってもよい。言い換えると、布帛１は、縦糸方向または横糸方向に、または縦糸および横糸方向の両方に伸縮することができる布帛であってもよい。
【０１６２】
実施形態においては、布帛１は、多軸伸縮性布帛、すなわち、あらゆる方向に伸縮することができる布帛であってもよい。
【０１６３】
図２に示す実施形態では、第１の面１ａおよび突起２を、ほぼ完全に覆うか、または完全に覆う（すなわち、ほぼ完全に被覆または完全に被覆する）ために設けられているポリマー層３は、突起２を損傷および劣化のおそれから保護し、さらに、布帛１（すなわち、突起２を含む第１の面１ａ）に平滑な表面をもたらしており、これにより、布帛１を含む衣類は、それが着用されている場合、セルライトコントラスト作用をもたらすという効果と、着用者の肌に、快適さ、滑らかさ、および柔らかさをもたらすという効果を発揮することとなる利点を有している。
【０１６４】
加えて、特にユーザの肌に布帛１の突起２による機械的摩擦が生じている場合、ポリマー層３は、布帛１を含む衣類を着用しているユーザの肌に、特に高い温度上昇をもたらす。
【０１６５】
ポリマー層３は、突起２のパターンの輪郭に実質的に影響を与えないようなものであることが好ましい。この場合、ポリマー層３は、突起２によってもたらされるマッサージ効果に影響を及ぼすことはない。すなわち、ポリマー層３が存在する場合も、存在しない場合も、この効果は、ほぼ同じである。実施形態においては、ポリマー層３はポリマーフィルムであってもよい。ポリマー層３は、滑らかで柔らかい表面を有する突起２を形成するという利点を有している。
【０１６６】
図３は、本発明の布帛１の一実施形態を示している。
【０１６７】
図３の実施形態では、ポリマー層３は、布帛１の第１の面１ａのすべてを覆ってはいない。すなわち被覆しておらず、突起２を被覆するためのものとして設けられている。
【０１６８】
各突起２は、ベース４を有している。
【０１６９】
この場合においても、ポリマー層３は、滑らかで柔らかい表面を有する突起２をもたらしている。加えて、突起２は、例えば長時間の使用による損傷のおそれから保護されている。
【０１７０】
図４Ａおよび図４Ｂは、本発明の布帛１に使用するのに適する突起２のパターンの例示的な実施形態を示している。
【０１７１】
図４Ａおよび図４Ｂは、本発明の布帛１（例えば、布帛１の第１の面１ａ）に施すのに適している突起２の２つのパターンの平面図を示している。図４Ａおよび図４Ｂの平面図における突起２の形状は、突起２のベース４の形状と対応しており、図４Ａおよび図４Ｂの両方の実施形態において、ほぼ卵形である。
【０１７２】
図４Ａでは、図４Ｂと同様に、全ての突起２は、同じ寸法である。
【０１７３】
図４Ａおよび図４Ｂでは、突起２は、千鳥状の行Ｒ１、Ｒ２に配列されている。すなわち、突起２は、第１の行Ｒ１に沿って、第２の行Ｒ２と互い違いになるように配列されており、第２の行Ｒ２は、第１の行Ｒ１に対してずれるようになっており、第１の行Ｒ１は、第２の行Ｒ２に対してずれるようになっている。
【０１７４】
図４Ａおよび図４Ｂでは、突起２は、千鳥状の行Ｒ１、Ｒ２に配列されているので、第１の行Ｒ１の各突起２は、前の第２の行Ｒ２と次の第２の行Ｒ２における２つの突起２の間のほぼ中間に配置されている。
【０１７５】
同様に、図４Ａおよび図４Ｂでは、突起２は、千鳥状の行Ｒ１、Ｒ２に配列されているので、第２の行Ｒ２の各突起２は、前の第１の行Ｒ１と、次の第１の行Ｒ１における２つの突起２の間のほぼ中間に配置されている。
【０１７６】
図４Ａおよび図４Ｂに示す実施形態においては、各突起２は、ほぼ六角形を形成するように配置された６つの隣接する突起２によって取り囲まれている。
【０１７７】
実施形態においては、突起２は、布帛１の第１の面１ａのほぼ全面に設けられている。
【０１７８】
図５および図６は、本発明の織布１の突起２の実施形態の模式図である。
【０１７９】
図５および図６は、本発明の織布１（例えば、織布１の第１の面１ａ）に施すのに適した突起２の２つのパターンの平面図を示している。
【０１８０】
突起２の平面図における形状は、突起２のベース４の形状に対応しており、図５および図６の両方の実施形態において、ほぼ楕円形である。
【０１８１】
図５では、突起２は、第１の幅Ｗ１と第１の長さＬ１とを有しており、すべての突起２は、同じ寸法、すなわち、同じ第１の幅Ｗ１と、同じ第１の長さＬ１とを有している。
【０１８２】
図５では、突起２の第１の幅Ｗ１は、ベース４のほぼ楕円形の短軸にほぼ相当しており、第１の長さＬ１は、ベース４のほぼ楕円形の長軸にほぼ相当している。
【０１８３】
図５および図６では、突起２は、千鳥状の行Ｒ１、Ｒ２に配列されており、図５および図６では、第１の行Ｒ１、および第１の行Ｒ１に対してずれるようになっている第２の行Ｒ２が模式的に示されている。
【０１８４】
図５は、第１の行Ｒ１における２つの隣接する突起２が、第１の距離Ｄ１だけ離間しており、第２の行Ｒ２における２つの隣接する突起２が、同じ第１の距離Ｄ１だけ離間しているパターンを示している。
【０１８５】
さらに、図５は、同じ第１の行Ｒ１および同じ第２の行Ｒ２における２つの隣接する突起２が、突起２の第１の幅Ｗ１のほぼ２倍である第１の距離Ｄ１だけ離間しているパターンを示している。
【０１８６】
第２の行Ｒ２における突起２は、前の第１の行Ｒ１における２つの突起２の間の第１の距離Ｄ１のほぼ中間に配置されている。
【０１８７】
図６では、突起２は、第２の幅Ｗ２と第２の長さＬ２とを有しており、すべての突起２は、同じ寸法、すなわち、同じ第２の幅Ｗ２と同じ第２の長さＬ２とを有している。
【０１８８】
図５と同様に、図６の実施形態においても、突起２の第２の幅Ｗ２は、ベース４のほぼ楕円形の短軸にほぼ相当しており、第２の長さＬ２は、ベース４のほぼ楕円形の長軸にほぼ相当している。
【０１８９】
図５と同様に、図６でも、すべての突起２が同じ寸法、すなわち同じ第２の幅Ｗ２と、同じ第２の長さＬ２とを有するパターンを示している。
【０１９０】
図６は、同じ第１の行Ｒ１、および同じ第２の行Ｒ２における２つの隣接する突起２が、突起２の第２の幅Ｗ２とほぼ等しい第２の距離Ｄ２だけ離間しているパターンを示している。
【０１９１】
例えば、突起２は、０．１ｍｍ〜５ｍｍ、好ましくは０．２ｍｍ〜３ｍｍ、より好ましくは０．２５ｍｍ〜２ｍｍの範囲の幅（図５及び図６において、それぞれ第１の幅Ｗ１、第２の幅Ｗ２）を有している。
【０１９２】
実施形態においては、同じ第１の行Ｒ１および／または同じ第２の行Ｒ２における２つの隣接する突起２は、０．１ｍｍ〜５ｍｍ、好ましくは０．２ｍｍ〜３ｍｍ、より好ましくは０．２５ｍｍ〜２ｍｍの範囲の距離（図５及び図６において、それぞれ第１の距離Ｄ１、第２の距離Ｄ２）だけ離間している。
【０１９３】
実施形態においては、２つの第１の行Ｒ１の間、および／または２つの第２の行Ｒ２の間の距離（すなわち、千鳥配列の第２の行Ｒ２によって分離されている２つの第１の行Ｒ１の間の距離、および／または千鳥配列の第１の行Ｒ１によって分離されている２つの第２の行Ｒ２の間の距離）は、同じ第１の行Ｒ１、または第２の行Ｒ２における２つの隣接する突起２の間の距離よりも大きい。
【０１９４】
実施形態においては、千鳥配列の第１の行Ｒ１、および第２の行Ｒ２のパターンを考慮すると、２つの第１の行Ｒ１、および／または２つの第２の行Ｒ２（すなわち、千鳥配列の第２の行Ｒ２によって分離されている２つの第１の行Ｒ１、および／または千鳥配列の第１の行Ｒ１によって分離されている２つの第２の行Ｒ２）は、突起２の長さ（図５および図６のそれぞれにおける第１の長さＬ１、第２の長さＬ２）とほぼ等しい距離だけ分離されている。
【０１９５】
例えば、２つの第１の行Ｒ１（千鳥配列されていない）の間の距離は、０．１ｍｍ〜５ｍｍ、好ましくは０．２ｍｍ〜３ｍｍ、より好ましくは０．２５ｍｍ〜２ｍｍの範囲とすることができる。
【０１９６】
用語「第１の幅Ｗ１」、「第１の長さＬ１」および「第１の距離Ｄ１」（図５）、および用語「第２の幅Ｗ２」、「第２の長さＬ２」および「第２の距離Ｄ２」（図６）は、本発明の布帛１の少なくとも第１の面１ａに設けられた突起２のパターンの「最終」の特徴、すなわち「最終」の布帛を指している。
【０１９７】
図７Ａおよび図７Ｂは、それぞれ、熱処理前の熱膨張材料を含む実質的な二次元要素５のパターンの模式図（図７Ａ）、および熱処理後の熱膨張材料に由来する膨張した熱膨張材料を含む突起２のパターンの模式図（図７Ｂ）である。
【０１９８】
図７Ａは、例えば印刷によって布帛１に施すことができる熱膨張性材料を含む実質的な二次元要素５の例示的なパターンを示している。
【０１９９】
図７Ａでは、実質的な二次元要素５は、千鳥状の行Ｒ１、Ｒ２に配列されており、第１の行Ｒ１、および第１の行Ｒ１に対してずれるようになっている第２の行Ｒ２が模式的に示されている。
【０２００】
同じ第１の行Ｒ１または第２の行Ｒ２における実質的な二次元要素５は、初期距離Ｄ３だけ互いに離間されている。
【０２０１】
実質的な二次元要素５は、所定の初期幅Ｗ３および所定の初期長さＬ３を有している。
【０２０２】
この実質的な二次元要素５が施されている布帛１は、加熱され、熱膨張材料は、容積を増大させ、すなわち膨張して、膨張した熱膨張材料を含む突起２のパターンが設けられる。
【０２０３】
言い換えると、この熱処理は、熱膨張材料の膨張を引き起こし、これにより、実質的な二次元要素５は、容積を増大させて三次元構造、すなわち突起２を形成する。
【０２０４】
突起２のベース４の形状は、膨張前、すなわち熱処理前の布帛１に施された熱膨張材料を含む実質的な二次元要素５の形状とほぼ「対応」している。図７Ａおよび図７Ｂの実施形態では、この実質的な二次元要素５は、布帛に卵形に施されている。したがって、このような実質的な二次元要素５に由来する突起２は、ほぼ卵の形状を有している。
【０２０５】
もちろん、「膨張」後（すなわち、熱処理後）、突起２（図７Ｂ）の最終幅Ｗ４、および最終長さＬ４は、突起２が由来する実質的な二次元要素５（図７Ａ）の初期幅Ｗ３、および初期長さＬ３よりも一般に大きい。
【０２０６】
熱膨張材料（またはこれを含む混合物）を、熱処理前、すなわち膨張前に塗布する場合、この熱膨張材料は、選択された最終距離Ｄ４だけ離間されている突起２のパターンを得ることができる実質的な二次元要素５のパターンに沿って、布帛に塗布される。
【０２０７】
言い換えると、各実質的な二次元要素５の初期幅Ｗ３および初期長さＬ３、ならびにこのような実質的な二次元要素５の間の初期距離Ｄ３は、所定の最終幅Ｗ４、最終長さＬ４および最終距離Ｄ４を有する突起２のパターンを熱処理後に得るために、選択されている。
【０２０８】
上述したように、突起２の最終幅Ｗ４および最終長さＬ４は、一般に、突起２が由来する実質的な二次元要素５の初期幅Ｗ３および初期長さＬ３よりも大きい。
【０２０９】
反対に、２つの隣接する突起２の間の最終距離Ｄ４は、一般に、突起２が由来する２つの隣接する実質的な二次元要素５の間の初期距離Ｄ３よりも小さい。
【０２１０】
例えば、同じ行Ｒ１、Ｒ２における２つの隣接する実質的な二次元要素５が、熱処理前の実質的な二次元要素５の初期幅Ｗ３のほぼ２倍である初期距離Ｄ３だけ互いに離間するように、実質的な二次元要素５のパターンを布帛１に施すことができる。一方、熱処理後には、突起２のパターンは、実質的な二次元要素５に由来するので、同じ行Ｒ１、Ｒ２における２つの隣接する突起２の間の最終距離Ｄ４は、突起２の最終幅Ｗ４とほぼ等しくなる。
【０２１１】
実質的な二次元要素５の初期寸法、およびこの実質的な二次元要素５の間の初期距離Ｄ３は、突起２のパターンを得るために選択することができるという利点を有している。突起２は、所定の最終幅Ｗ４、最終長さＬ４を有しており、かつ突起２は、予め選択された最終距離Ｄ４だけ互いに離間している。
【０２１２】
所定の特徴、例えば突起２の所定の最終幅Ｗ４、所定の最終長さＬ４、および突起２の間の所定の最終距離Ｄ４を有する突起２のパターンを得るために、本発明の布帛１の製造方法の条件およびパラメータ、例えば加熱温度、熱処理時間などを調整することができる。
【０２１３】
用語「初期幅Ｗ３」、「初期長さＬ３」および「初期距離Ｄ３」（図７Ａ）は、熱処理前の、すなわち実質的な二次元要素５の突起２への「変換」前の布帛１に施される実質的な二次元要素５のパターンの「初期」特徴を指している。
【０２１４】
逆に、図７Ｂに模式的に示されている実施形態における用語「最終幅Ｗ４」、「最終長さＬ４」および「最終距離Ｄ４」は、本発明の布帛１の少なくとも第１の面１ａに設けられている突起２のパターンの「最終的な」特徴、すなわち実質的な二次元要素５の突起２への「変換」後の「最終的な」布帛を指している。
【０２１５】
上述したように、本発明は、セルライト対する従来の布帛および衣類に比べて、いくつかの利点を有している。
【０２１６】
例えば、本発明の布帛は、着用者（例えば、セルライトに対処している）に有益な効果をもたらし、かつ、長時間着用しても快適である。
【０２１７】
加えて、好ましい実施形態においては、ポリマー層は、突起を磨耗損傷から保護し、これにより突起を備える布帛および衣類の寿命を延ばしている。
【０２１８】
さらに、本発明の布帛で作られている衣類を着用すると、着用者の肌と、本発明の衣類との間で着用者の肌の温度上昇を誘導し、さらにセルライトに対処する上で、有益な効果をもたらすことが観察されている。例えば、ユーザの肌への本発明の布帛による機械的摩擦は、ユーザの肌へのマッサージ効果に加えて、ユーザの肌の温度上昇をももたらすことが観察されている。
【０２１９】
本発明の布帛と、ユーザの肌との間の機械的摩擦は、例えば、日々の活動、および／または運動に伴って生じ得るものである。
【０２２０】
本発明の布帛で製作した３本のズボンを、３名が３時間着用するという着用試験を実施した。着用試験の前と、本発明の布帛で製作したズボンを３時間着用した後とで、ユーザの肌の温度をサーマルカメラで測定した。
【０２２１】
得られた結果を、表１に示す。
2018172842.tif 000003
【０２２２】
これから見て取れるように、本発明の布帛で製作した衣類を３時間着用した後、着用者の肌の温度は、約７％上昇している（着用者２）。
【０２２３】
マッサージ効果に加えて、着用者の肌のこのような温度上昇は、セルライトに対処する上でさらなる有益な効果をもたらすこととなる。
【符号の説明】
【０２２４】
１        布帛
１ａ      第１の面
１ｂ      第２の面
２        突起
３        ポリマー層
４        ベース
５        実質的な二次元要素
Ｄ１      第１の距離
Ｄ２      第２の距離
Ｄ３      初期距離
Ｄ４      最終距離
Ｌ１      第１の長さ
Ｌ２      第２の長さ
Ｌ３      初期長さ
Ｌ４      最終長さ
Ｒ１      第１の行
Ｒ２      第２の行
Ｗ１      第１の幅
Ｗ２      第２の幅
Ｗ３      初期幅
Ｗ４      最終幅
【図１】
2018172842.tif 000004
【図２】
2018172842.tif 000005
【図３】
2018172842.tif 000006
【図４Ａ】
2018172842.tif 000007
【図４Ｂ】
2018172842.tif 000008
【図５】
2018172842.tif 000009
【図６】
2018172842.tif 000010
【図７Ａ】
2018172842.tif 000011
【図７Ｂ】
2018172842.tif 000012
【外国語明細書】
2018172842000001.pdf